(57)【特許請求の範囲】
【請求項１】
地盤中に薬液を混合注入して該地盤を硬化させる方法において、薬液として水ガラスの水溶液と硬化剤の水溶液とを用い、且つ硬化剤として、水ガラスの水溶液のｐＨを６．０〜９．０に調整する量の無機酸と、地盤中に注入する薬液全体のｐＨを４．５〜６．０未満に調整する量のリン酸２水素ナトリウム及び／又はリン酸２水素マグネシウムとを用いることを特徴とする地盤硬化法。
【請求項２】
地盤中に薬液を混合注入して該地盤を硬化させる方法において、薬液として水ガラスの水溶液と硬化剤の水溶液とを用い、且つ硬化剤として、水ガラスの水溶液のｐＨを６．０〜９．０に調整する量の無機酸及びポリ塩化アルミニウムと、地盤中に注入する薬液全体のｐＨを４．５〜６．０未満に調整する量のリン酸２水素ナトリウム及び／又はリン酸２水素マグネシウムとを用いることを特徴とする地盤硬化法。
【発明の詳細な説明】
【０００１】
【発明の属する技術分野】
本発明は地盤硬化法に関する。地盤の強化及び止水を図るため、地盤中に薬液を混合注入して該地盤を硬化させることが行なわれる。本発明はかかる地盤硬化法の改良に関する。
【０００２】
【従来の技術】
従来、上記のような地盤硬化法として一般に、地盤中に酸性シリカゾルとアルカリ剤の水溶液とを混合注入することが行なわれている。この場合の酸性シリカゾルは水ガラスに通常は硫酸を加えてｐＨ２未満とした水分散液であり、またアルカリ剤として通常は水酸化マグネシウムや水酸化カルシウム等のアルカリ土類金属の水酸化物が使用されている（特公平３−２４５１５）。しかし、この従来法には、劇物である硫酸を多量に使用するため、その取扱いが誠に厄介であり、また結果として好ましくない硫酸根を地盤中へ多量に持ち込むことになるという問題がある。しかもその上、水ガラスに硫酸を加えてｐＨ２未満とした強酸性のシリカゾルに、水酸化マグネシウムや水酸化カルシウム等の強アルカリ剤の水溶液を混合するため、混合後における薬液全体のｐＨが振れ易く、地盤中に注入した水ガラスのゲル化に要する時間（ゲルタイム）が大きく乱れるという問題がある。
【０００３】
水ガラスを用いる地盤硬化法では、地盤中に注入した水ガラスのゲル化を利用して該地盤を硬化させる。この場合、水ガラスのゲルタイムは、該水ガラスのＳｉＯ2濃度や硬化温度にもよるが、ｐＨにより大きく影響されることが知られている。水ガラスに硬化剤として例えば硫酸を徐々に加え、そのｐＨを順次下げると、該水ガラスは概して、ｐＨ６．０〜９．０において数秒〜数十秒でゲル化する所謂瞬結状態になり、またｐＨ４．５〜６．０未満において数分〜数十分でゲル化する所謂中結状態になり、更にｐＨ３．０〜４．５未満において数時間〜数十時間でゲル化する所謂長結状態になり、そしてｐＨ２未満では安定な酸性シリカゾルになる。水ガラスのゲルタイムは、ｐＨ６．０〜９．０近辺の中性領域よりも低いｐＨ領域において、ｐＨとの関係で対数的に長くなり、ｐＨ２未満では安定な酸性シリカゾルになるのである。
【０００４】
前記した従来法のように、地盤中に注入した薬液全体のｐＨが振れると、地盤中に酸性シリカゾルとして注入した水ガラスのゲルタイムが大きく乱れ、地盤硬化に要する時間が乱れて、硬化作業の前後に予定されている他の作業の進行に支障をきたすのである。
【０００５】
地盤中に注入した薬液全体のｐＨが振れるのを改善するため、アルカリ剤と共に調整剤として例えばヘキサメタリン酸アルカリ金属塩を用いることも行なわれている（特公平３−２４５１５、特公平４−５６０７４）。しかし、この従来法でも、単に強アルカリ剤の水溶液を用いる前記した従来法に比べれば、ｐＨの振れを相応に改善できるものの、その改善程度が不充分という問題があり、また依然として、水ガラスに硫酸を加えてｐＨ２未満とした強酸性のシリカゾルを用いることによる前記した従来法と同様の問題がある。
【０００６】
【発明が解決しようとする課題】
本発明が解決しようとする課題は、従来法では、１）水ガラスの酸性シリカゾルを調製するのに劇物である硫酸を多量に使用するため、その取扱いが誠に厄介である点、また２）結果として好ましくない硫酸根を地盤中へ多量に持ち込むことになる点、更に３）地盤中に注入した薬液全体のｐＨが振れ易く、酸性シリカゾルとして注入した水ガラスのゲルタイムが乱れる点、以上の３点である。
【０００７】
【課題を解決するための手段】
上記の課題を解決する本発明は、地盤中に薬液を混合注入して該地盤を硬化させる方法において、薬液として水ガラスの水溶液と硬化剤の水溶液とを用い、且つ硬化剤として、水ガラスの水溶液のｐＨを６．０〜９．０に調整する量の無機酸と、地盤中に注入する薬液全体のｐＨを４．５〜６．０未満に調整する量のリン酸２水素ナトリウム及び／又はリン酸２水素マグネシウムとを用いることを特徴とする地盤硬化法に係る。
また本発明は、地盤中に薬液を混合注入して該地盤を硬化させる方法において、薬液として水ガラスの水溶液と硬化剤の水溶液とを用い、且つ硬化剤として、水ガラスの水溶液のｐＨを６．０〜９．０に調整する量の無機酸及びポリ塩化アルミニウムと、地盤中に注入する薬液全体のｐＨを４．５〜６．０未満に調整する量のリン酸２水素ナトリウム及び／又はリン酸２水素マグネシウムとを用いることを特徴とする地盤硬化法に係る。
【０００８】
本発明では、水ガラスの水溶液（Ａ液）と、硬化剤の水溶液（Ｂ液）とを、地盤中に混合注入する。混合注入は、１）双方を注入直前に混合しておいてから注入する方法（１ショット法）、２）双方を途中混合しながら注入する方法（１．５ショット法）、３）双方を注入直後に混合する方法（２ショット法）のいずれによってもよい。一般に、上記１）の方法では１本の注入管を用い、また上記２）の方法では１本のＹ字注入管を用い、更に上記３）の方法では２本の注入管或は二重の注入管を用いる。
【０００９】
Ａ液としての水ガラスの水溶液の調製に用いる水ガラスは、市販されている任意の水ガラスを使用できる。通常はＪＩＳ３号の水ガラスを使用するが、Ｎａ2Ｏ１モルに対してＳｉＯ2を３．６〜４．５モルの割合で含有するＳｉＯ2高モル比の水ガラスも使用できる。
【００１０】
Ｂ液としての硬化剤の水溶液の調製に用いる硬化剤は、１）無機酸と、緩衝用酸性剤との組合わせ、２）無機酸と、無機酸のアルミニウム塩と、緩衝用酸性剤との組合わせ、以上の２種の組合わせである。無機酸としては、塩酸、硝酸、硫酸等を使用できるが、通常は経済的な硫酸を使用する。また緩衝用酸性剤としては、リン酸２水素ナトリウム及び／又はリン酸２水素マグネシウムを使用する。これらは優れたｐＨ緩衝能を有する。更に無機酸のアルミニウム塩としては、ポリ塩化アルミニウムを使用する。硬化剤として無機酸と共にポリ塩化アルミニウムを用いる場合には、強固で耐久性の高いアルミニウムシリケートが形成される。
【００１１】
本発明では、地盤中に注入する一方の薬液（Ａ液）として水ガラスの水溶液を調製し、また他方の薬液（Ｂ液）として硬化剤の水溶液を調製して、これらを所定割合で地盤中に混合注入する。Ａ液とＢ液の組成や濃度、更には双方の混合注入割合を調節することによって、地盤中に混合注入する薬液全体のｐＨを制御でき、したがって地盤中に注入した水ガラスのゲルタイムを制御できる。
【００１２】
地盤硬化作業の現場では一般に、地盤硬化作業それ自体を所期の通りに行なって、前後の作業を円滑に進行させるため、地盤中に注入した水ガラスを中結させる場合が多い。地盤中に注入した水ガラスを数分〜数十分でゲル化させる中結では、前記したように、地盤中に注入する薬液全体のｐＨを４．５〜６．０未満に調整する必要がある。この場合、無機酸として通常用いる硫酸の使用量をできるだけ少なくし、よって地盤中に持ち込まれることとなる硫酸根の量をできるだけ少なくするため、本発明では、無機酸、或は無機酸及びポリ塩化アルミニウムの使用量は、水ガラスの水溶液のｐＨを６．０〜９．０に調整する量（言い替えれば水ガラスの水溶液をほぼ中和する量）とする。また地盤中に注入した水ガラスを数分〜数十分でゲル化させるため、本発明では、リン酸２水素ナトリウム及び／又はリン酸２水素マグネシウムの使用量は、地盤中に注入する薬液全体のｐＨを４．５〜６．０未満に調整する量とする。
【００１３】
本発明では、地盤中に注入する薬液として、従来法のように、水ガラスに硫酸を加えてｐＨ２未満とした強酸性のシリカゾルを使用しないため、無機酸として硫酸を用いる場合においても、硫酸の使用量を著しく低減でき、また地盤中に持ち込まれることとなる硫酸根の量を著しく低減できる。その上、従来法のように、水酸化マグネシウムや水酸化カルシウム等の強アルカリ剤を使用せず、前記したようにリン酸２水素ナトリウム及び／又はリン酸２水素マグネシウムを使用するため、そのｐＨ緩衝能によって、資材として用いる水ガラスや硫酸に相応のバラツキがあっても、地盤中に注入する薬液全体のｐＨの振れを小さくでき、よって地盤中に注入した水ガラスのゲルタイムを所期の通りに制御できる。
【００１４】
【発明の実施の形態】
本発明の実施形態としては、下記の１）〜７）が挙げられる。
１）ＪＩＳ３号の水ガラス７０リットルに、水を加えて、水ガラスの水溶液２００リットルを調製する（Ａ液）。別に、７８％硫酸９リットルに、５０％リン酸２水素マグネシウム１８kg及び水を加えて、硬化剤の水溶液２００リットルを調製する（Ｂ液）。Ａ液とＢ液とを、等量割合で地盤中に混合注入する方法。この場合、硫酸の使用量は水ガラスの水溶液のｐＨを８．０に調整する量に相当し、またリン酸２水素マグネシウムの使用量は地盤中に混合注入する薬液全体のｐＨを５．７に調整する量に相当していて、ゲルタイムは２．５分である。
【００１５】
２）ＪＩＳ３号の水ガラス７０リットルに、水を加えて、水ガラスの水溶液２００リットルを調製する（Ａ液）。別に、７８％硫酸９．５リットルに、５０％リン酸２水素マグネシウム１８kg及び水を加えて、硬化剤の水溶液２００リットルを調製する（Ｂ液）。Ａ液とＢ液とを、等量割合で地盤中に混合注入する方法。この場合、硫酸の使用量は水ガラスの水溶液のｐＨを７．５に調整する量に相当し、またリン酸２水素マグネシウムの使用量は地盤中に混合注入する薬液全体のｐＨを５．３に調整する量に相当していて、ゲルタイムは７．５分である。
【００１６】
３）ＪＩＳ３号の水ガラス７０リットルに、水を加えて、水ガラスの水溶液２００リットルを調製する（Ａ液）。別に、７８％硫酸１０リットルに、５０％リン酸２水素マグネシウム１０kg及び水を加えて、硬化剤の水溶液２００リットルを調製する（Ｂ液）。Ａ液とＢ液とを、等量割合で地盤中に混合注入する方法。この場合、硫酸の使用量は水ガラスの水溶液のｐＨを７．０に調整する量に相当し、またリン酸２水素マグネシウムの使用量は地盤中に混合注入する薬液全体のｐＨを４．９に調整する量に相当していて、ゲルタイムは１３分である。
【００１７】
４）ＪＩＳ３号の水ガラス７０リットルに、水を加えて、水ガラスの水溶液２００リットルを調製する（Ａ液）。別に、７８％硫酸８．５リットルに、１０％ポリ塩化アルミニウム６kg、５０％リン酸２水素マグネシウム１５kg及び水を加えて、硬化剤の水溶液２００リットルを調製する（Ｂ液）。Ａ液とＢ液とを、等量割合で地盤中に混合注入する方法。この場合、硫酸及びポリ塩化アルミニウムの使用量は水ガラスの水溶液のｐＨを８．０に調整する量に相当し、またリン酸２水素マグネシウムの使用量は地盤中に混合注入する薬液全体のｐＨを５．７に調整する量に相当していて、ゲルタイムは２分である。
【００１８】
５）ＪＩＳ３号の水ガラス７０リットルに、水を加えて、水ガラスの水溶液２００リットルを調製する（Ａ液）。別に、７８％硫酸９リットルに、１０％ポリ塩化アルミニウム６kg、５０％リン酸２水素マグネシウム１０kg及び水を加えて、硬化剤の水溶液２００リットルを調製する（Ｂ液）。Ａ液とＢ液とを、等量割合で地盤中に混合注入する方法。この場合、硫酸及びポリ塩化アルミニウムの使用量は水ガラスの水溶液のｐＨを７．５に調整する量に相当し、またリン酸２水素マグネシウムの使用量は地盤中に混合注入する薬液全体のｐＨを５．４に調整する量に相当していて、ゲルタイムは５分である。
【００１９】
６）ＪＩＳ３号の水ガラス７０リットルに、水を加えて、水ガラスの水溶液２００リットルを調製する（Ａ液）。別に、７８％硫酸８．５リットルに、１０％ポリ塩化アルミニウム６kg、リン酸２水素ナトリウム２水和物１８kg及び水を加えて、硬化剤の水溶液２００リットルを調製する（Ｂ液）。Ａ液とＢ液とを、等量割合で地盤中に混合注入する方法。この場合、硫酸及びポリ塩化アルミニウムの使用量は水ガラスの水溶液のｐＨを８．０に調整する量に相当し、またリン酸２水素ナトリウム２水和物の使用量は地盤中に混合注入する薬液全体のｐＨを５．９に調整する量に相当していて、ゲルタイムは１．６分である。
【００２０】
７）ＪＩＳ３号の水ガラス７０リットルに、水を加えて、水ガラスの水溶液２００リットルを調製する（Ａ液）。別に、７８％硫酸９リットルに、１０％ポリ塩化アルミニウム６kg、リン酸２水素ナトリウム２水和物１５kg及び水を加えて、硬化剤の水溶液２００リットルを調製する（Ｂ液）。Ａ液とＢ液とを、等量割合で地盤中に混合注入する方法。この場合、硫酸及びポリ塩化アルミニウムの使用量は水ガラスの水溶液のｐＨを７．５に調整する量に相当し、またリン酸２水素ナトリウム２水和物の使用量は地盤中に混合注入する薬液全体のｐＨを５．８に調整する量に相当していて、ゲルタイムは２．１分である。
【００２１】
【実施例】
試験区分１
実施例１
ＪＩＳ３号の水ガラス７０mlに、水を加えて、水ガラスの水溶液２００mlを調製した（Ａ液）。別に、７８％硫酸９mlに、５０％リン酸２水素マグネシウム１８ｇ及び水を加えて、硬化剤の水溶液２００mlを調製した（Ｂ液）。そしてＡ液とＢ液とを、等量割合で混合した。この場合、硫酸の使用量は水ガラスの水溶液のｐＨを８．０に調整する量に相当し、またリン酸２水素マグネシウムの使用量は地盤中に混合注入する薬液全体のｐＨを５．７に調整する量に相当していて、ゲルタイムは２．５分であった。
【００２２】
実施例２
ＪＩＳ３号の水ガラス７０mlに、水を加えて、水ガラスの水溶液２００mlを調製した（Ａ液）。別に、７８％硫酸９．５mlに、５０％リン酸２水素マグネシウム１８ｇ及び水を加えて、硬化剤の水溶液２００mlを調製した（Ｂ液）。そしてＡ液とＢ液とを、等量割合で混合した。この場合、硫酸の使用量は水ガラスの水溶液のｐＨを７．５に調整する量に相当し、またリン酸２水素マグネシウムの使用量は地盤中に混合注入する薬液全体のｐＨを５．３に調整する量に相当していて、ゲルタイムは７．５分であった。
【００２３】
実施例３
ＪＩＳ３号の水ガラス７０mlに、水を加えて、水ガラスの水溶液２００mlを調製した（Ａ液）。別に、７８％硫酸１０mlに、５０％リン酸２水素マグネシウム１０ｇ及び水を加えて、硬化剤の水溶液２００mlを調製した（Ｂ液）。そしてＡ液とＢ液とを、等量割合で混合した。この場合、硫酸の使用量は水ガラスの水溶液のｐＨを７．０に調整する量に相当し、またリン酸２水素マグネシウムの使用量は地盤中に混合注入する薬液全体のｐＨを４．９に調整する量に相当していて、ゲルタイムは１３分であった。
【００２４】
実施例４
ＪＩＳ３号の水ガラス７０mlに、水を加えて、水ガラスの水溶液２００mlを調製した（Ａ液）。別に、７８％硫酸８．５mlに、１０％ポリ塩化アルミニウム６ｇ、５０％リン酸２水素マグネシウム１５ｇ及び水を加えて、硬化剤の水溶液２００mlを調製した（Ｂ液）。そしてＡ液とＢ液とを、等量割合で混合した。この場合、硫酸及びポリ塩化アルミニウムの使用量は水ガラスの水溶液のｐＨを８．０に調整する量に相当し、またリン酸２水素マグネシウムの使用量は地盤中に混合注入する薬液全体のｐＨを５．７に調整する量に相当していて、ゲルタイムは２分であった。
【００２５】
実施例５
ＪＩＳ３号の水ガラス７０mlに、水を加えて、水ガラスの水溶液２００mlを調製した（Ａ液）。別に、７８％硫酸９mlに、１０％ポリ塩化アルミニウム６ｇ、５０％リン酸２水素マグネシウム１０ｇ及び水を加えて、硬化剤の水溶液２００mlを調製した（Ｂ液）。そしてＡ液とＢ液とを、等量割合で混合した。この場合、硫酸及びポリ塩化アルミニウムの使用量は水ガラスの水溶液のｐＨを７．５に調整する量に相当し、またリン酸２水素マグネシウムの使用量は地盤中に混合注入する薬液全体のｐＨを５．４に調整する量に相当していて、ゲルタイムは５分であった。
【００２６】
実施例６
ＪＩＳ３号の水ガラス７０mlに、水を加えて、水ガラスの水溶液２００mlを調製した（Ａ液）。別に、７８％硫酸８．５mlに、１０％ポリ塩化アルミニウム６ｇ、リン酸２水素ナトリウム２水和物１８ｇ及び水を加えて、硬化剤の水溶液２００mlを調製した（Ｂ液）。そしてＡ液とＢ液とを、等量割合で混合した。この場合、硫酸及びポリ塩化アルミニウムの使用量は水ガラスの水溶液のｐＨを８．０に調整する量に相当し、またリン酸２水素ナトリウム２水和物の使用量は地盤中に混合注入する薬液全体のｐＨを５．９に調整する量に相当していて、ゲルタイムは１．６分であった。
【００２７】
実施例７
ＪＩＳ３号の水ガラス７０mlに、水を加えて、水ガラスの水溶液２００mlを調製した（Ａ液）。別に、７８％硫酸９mlに、１０％ポリ塩化アルミニウム６ｇ、リン酸２水素ナトリウム２水和物１５ｇ及び水を加えて、硬化剤の水溶液２００mlを調製した（Ｂ液）。そしてＡ液とＢ液とを、等量割合で混合した。この場合、硫酸及びポリ塩化アルミニウムの使用量は水ガラスの水溶液のｐＨを７．５に調整する量に相当し、またリン酸２水素ナトリウム２水和物の使用量は地盤中に混合注入する薬液全体のｐＨを５．８に調整する量に相当していて、ゲルタイムは２．１分であった。
【００２８】
試験区分２
ＪＩＳ３号の水ガラス７０mlに、水を加えて、水ガラスの水溶液２００mlを調製した（Ａ液）。別に、７８％硫酸Ｘmlに、５０％リン酸２水素マグネシウムＹｇ及び水を加えて、硬化剤の水溶液２００mlを調製した（Ｂ液）。そしてＡ液とＢ液とを、等量割合で混合した。上記のＸとＹとを変え、そのときの薬液のｐＨを求めて図１に示し、またゲルタイム（分）を求めて図２に示した。
【００２９】
図１は、横軸に５０％リン酸２水素マグネシウムの添加量Ｙ（ｇ）を、また縦軸に薬液のｐＨを目盛り、７８％硫酸の添加量Ｘ（ml）毎に、ＹとｐＨとの関係を示している。図２は、横軸に５０％リン酸２水素マグネシウムの添加量Ｙ（ｇ）を、また縦軸にゲルタイム（分）を目盛り、７８％硫酸の添加量Ｘ（ml）毎に、Ｙとゲルタイム（分）との関係を片対数で示している。図１及び図２中、１は７８％硫酸の添加量Ｘが９mlの場合、２は９．５mlの場合、３は１０mlの場合である。図１及び図２の結果からも明らかなように、本発明によると、地盤中に注入した水ガラスのゲルタイムを確実に制御できる。
【００３０】
試験区分３
ＪＩＳ３号の水ガラス７０mlに、水を加えて、水ガラスの水溶液２００mlを調製した（Ａ液）。別に、７８％硫酸Ｘmlに、１０％ポリ塩化アルミニウム水溶液６ｇ、５０％リン酸２水素マグネシウムＹｇ及び水を加えて、硬化剤の水溶液２００mlを調製した（Ｂ液）。そしてＡ液とＢ液とを、等量割合で混合した。上記のＸとＹとを変え、そのときの薬液のｐＨを求めて図３に示し、またゲルタイム（分）を求めて図４に示した。
【００３１】
図３は、横軸に５０％リン酸２水素マグネシウムの添加量Ｙ（ｇ）を、また縦軸に薬液のｐＨを目盛り、７８％硫酸の添加量Ｘ（ml）毎に、ＹとｐＨとの関係を示している。図４は、横軸に５０％リン酸２水素マグネシウムの添加量Ｙ（ｇ）を、また縦軸にゲルタイム（分）を目盛り、７８％硫酸の添加量Ｘ（ml）毎に、Ｙとゲルタイム（分）との関係を片対数で示している。図３及び図４中、４は７８％硫酸の添加量Ｘが８mlの場合、５は８．５mlの場合、６は９mlの場合である。図３及び図４の結果からも明らかなように、本発明によると、地盤中に注入した水ガラスのゲルタイムを確実に制御できる。
【００３２】
試験区分４
ＪＩＳ３号の水ガラス７０mlに、水を加えて、水ガラスの水溶液２００mlを調製した（Ａ液）。別に、７８％硫酸Ｘmlに、１０％ポリ塩化アルミニウム６ｇ、リン酸２水素ナトリウム２水和物Ｙｇ及び水を加えて、硬化剤の水溶液２００mlを調製した（Ｂ液）。そしてＡ液とＢ液とを、等量割合で混合した。上記のＸとＹとを変え、そのときの薬液のｐＨを求めて図３に示し、またゲルタイム（分）を求めて図４に示した。
【００３３】
図５は、横軸にリン酸２水素ナトリウム２水和物の添加量Ｙ（ｇ）を、また縦軸に薬液のｐＨを目盛り、７８％硫酸の添加量Ｘ（ml）毎に、ＹとｐＨとの関係を示している。図６は、横軸にリン酸２水素ナトリウム２水和物の添加量Ｙ（ｇ）を、また縦軸にゲルタイム（分）を目盛り、７８％硫酸の添加量Ｘ（ml）毎に、Ｙとゲルタイム（分）との関係を片対数で示している。図５及び図６中、７は７８％硫酸の添加量Ｘが８mlの場合、８は８．５mlの場合、９は９mlの場合である。図５及び図６の結果からも明らかなように、本発明によると、地盤中に注入した水ガラスのゲルタイムを確実に制御できる。
【００３４】
【発明の効果】
既に明らかなように、以上説明した本発明には、地盤中に注入する薬液として、従来法のように、水ガラスに多量の硫酸を加えてｐＨ２未満とした強酸性のシリカゾルを使用しないため、無機酸として硫酸を用いる場合においても、硫酸の使用量を著しく低減でき、また地盤中に持ち込まれることとなる硫酸根の量を著しく低減できるという効果がある。その上、従来法のように、水酸化マグネシウムや水酸化カルシウム等の強アルカリ剤を使用せず、リン酸２水素ナトリウム及び／又はリン酸２水素マグネシウムを使用するため、これらのｐＨ緩衝能によって、地盤中に注入する薬液全体のｐＨの振れを小さくし、よって地盤中に注入した水ガラスのゲルタイムを所期の通りに制御できるという効果がある。
【図面の簡単な説明】
【図１】  本発明の実施形態において、硫酸の添加量（ml）毎に、５０％リン酸２水素マグネシウムの添加量（ｇ）と薬液のｐＨとの関係を示すグラフ。
【図２】  図１と同じ実施形態において、硫酸の添加量（ml）毎に、５０％リン酸２水素マグネシウムの添加量（ｇ）とゲルタイム（分）との関係を片対数で示すグラフ。
【図３】  本発明の他の実施形態において、硫酸の添加量（ml）毎に、５０％リン酸２水素マグネシウムの添加量（ｇ）と薬液のｐＨとの関係を示すグラフ。
【図４】  図３と同じ実施形態において、硫酸の添加量（ml）毎に、５０％リン酸２水素マグネシウムの添加量（ｇ）とゲルタイム（分）との関係を片対数で示すグラフ。
【図５】  本発明の更に他の実施形態において、硫酸の添加量（ml）毎に、リン酸２水素ナトリウム２水和物の添加量（ｇ）と薬液のｐＨとの関係を示すグラフ。
【図６】  図５と同じ実施形態において、硫酸の添加量（ml）毎に、リン酸２水素ナトリウム２水和物の添加量（ｇ）とゲルタイム（分）との関係を片対数で示すグラフ。
【図１】
0004507355.tif 000002
【図２】
0004507355.tif 000003
【図３】
0004507355.tif 000004
【図４】
0004507355.tif 000005
【図５】
0004507355.tif 000006
【図６】
0004507355.tif 000007